FR 2784931 A1 20000428 FR 9913067 A 19991020 L'invention concerne la fabrication d'un ruban composite à base de fibres de renforcement et de matière organique thermoplastique. Les matériaux composites à base de matière thermoplastique et de fibres de renforcement sont largement utilisés dans le renforcement d'articles de tous types, notamment pour la fabrication de tuyaux composites destinés à véhiculer des gaz ou des liquides sous pression. On connaît d'après la demande de brevet FR 2 516 441 un procédé de fabrication de profites minces comprenant des fibres de verre continues unidirectionnelles noyées dans une résine thermoplastique. Les étapes du procédé pour obtenir de tels profites sont les : -déroulage des fils de verre depuis des bobines pour former une nappe de fils ; -séparation des fibres des fils pour les décoller les unes des autres en raison de l'ensimage les revtant ; -trempage de la nappe de fibres de verre dans un bain aqueux de matière thermoplastique ou bien dans un lit fluidisé de poudre de matière thermoplastique ; -chauffage de la nappe pour obtenir selon le mode de trempage, j'évaporation de l'eau ou bien la fusion de la poudre ; -conformation à chaud de la nappe de fibres enrobée de résine de manière à réaliser le profil désiré. Un inconvénient dans ce procédé est de devoir introduire, pour une imprégnation homogène des fibres par la matière thermoplastique, l'étape de séparation des fibres. Celle-ci nécessite un dispositif spécifique utilisant plusieurs rouleaux, dont le nombre et la disposition pour assurer I'angle d'enroulement adéquat de la nappe sur ceux-ci sont déterminés par le degré de collage des fibres entre elles. De plus, il est parfois nécessaire lorsque le degré de collage est trop important de prévoir des moyens de chauffage complémentaires aux rouleaux. Par conséquent, t'éventuatité de ne pas séparer parfaitement toutes les fibres pour permettre ensuite un enrobage de celles-ci par de la matière thermoplastique existe. Par ailleurs, le procédé utilise pour l'imprégnation un bain de matière thermoplastique qui doit tre maintenu à un niveau constant et dont la dispersion est en circulation constante pour assurer une imprégnation aussi constante que possible. Or les moyens de mise en oeuvre de ce bain sont importants et lourds à gérer sur une chaîne de fabrication ; il s'agit d'éléments tels qu'une pompe d'envoi de liquide, un déversoir pour l'établissement d'un niveau constant, un bac de stockage pour le trop plein, un dispositif d'agitation pour l'homogénéité du contenu du bain, ces éléments impliquant un nettoyage régulier. Dans la variante du dispositif d'imprégnation pour l'emploi d'un lit fluidise, des moyens spécifiques sont aussi nécessaires, notamment un système vibrant monté sur ressorts pour doser la quantité de poudre emportée par les fibres. Enfin, le dispositif de conformation est constitué d'un rouleau inférieur pourvu d'une gorge dans laquelle défile la nappe et d'un rouleau supérieur servant à presser la nappe. Ainsi les divers calibres attendus du profilé impliquent l'inconvénient d'avoir à disposition plusieurs rouleaux portant respectivement des gorges de différentes dimensions. Par conséquent, ce procédé, lent de mise en oeuvre, s'avère coûteux et peu performant. La présente invention a donc pour but de fournir un procédé de fabrication d'un matériau composite à base de fibres de renforcement et de matière organique thermoplastique qui soit de mise en oeuvre aisée et rapide, ainsi qu'économique sur un plan industriel. Plus particulièrement, l'invention propose grâce à ce procédé un produit se présentant sous la forme d'un ruban solide et souple, d'épaisseur constante inférieure à 0,2 mm, et constitué de fils continus de renforcement agencés de manière parallèle et contiguë les uns contre les autres et solidarisés entre eux par de la matière thermoplastique pour réaliser une continuité transversale sans présence d'air, le ruban présentant un aspect surfacique lisse et comprenant un taux de vide inférieur à 0, 2%. Selon l'invention, le procédé de fabrication du ruban est caractérisé en ce que : -on entraine et on rassemble de manière parallèle des fils à base de matière thermoplastique et de fibres de renforcement, sous la forme d'une nappe ; -on fait pénétrer ladite nappe dans une zone où elle est chauffée à une température atteignant au moins celle de fusion de la matière thermoplastique sans atteindre la température de ramolissement des fibres de renforcement ; -on fait passer la nappe dans un dispositif tournant d'imprégnation, tout en maintenant sa température à une température de malléabilité de la matière thermoplastique, pour répartir de manière homogène la matière thermoplastique fondue et garantir la totale imprégnation des fibres de renforcement par celle-ci ; -on introduit la nappe dans un dispositif de conformation et de centrage, tout en maintenant sa température à une température de malléabilité de la matière thermoplastique, de manière à obtenir un ruban constitué par le rapprochement en contigu des fils formant une continuitétransversale ; -on refroidit le ruban pour solidariser les fils entre eux en figeant la matière thermoplastique et on fixe ses caractéristiques dimensionnelles et son aspect pour délivrer ledit ruban composite de l'invention. Selon une caractéristique, les fils qu'on rassemble consistent en des filaments continus de verre et de matière thermoplastique co-mlés entre eux. Selon une autre caractéristique, le procédé consiste à dévider des bobines d'un fil continu de filaments de renforcement et de matière thermoplastique, et lors du rassemblement des fils sous forme de nappe, à réguler la tension des fils. Avantageusement, les fils sont débarrassés de toute électricité statique avant le passage de la nappe dans la zone de chauffage. Selon une autre caractéristique, on introduit la nappe dans une zone de chauffage supplémentaire après son passage dans le dispositif tournant d'imprégnation. Quant au dispositif de mise en oeuvre du procédé, il est caractérisé en ce qu'ilcomprend : -des moyens pour entraîner et des moyens pour rassembler sous forme de nappe les fils continus constitués de filaments de renforcement et de matière thermoplastique ; -des moyens pour chauffer ladite nappe à une température atteignant au moins celle de fusion de la matière thermoplastique mais pas celle de ramolissement des filaments de renforcement ; -un dispositif toumant d'imprégnation de la nappe chauffée de manière à répartir de manière homogène la matière thermoplastique fondue et à garantir la totale imprégnation des filaments de renforcement par celle-ci ; -un dispositif de conformation et de centrage de la nappe de manière à la transformer en un ruban ; -une calandre de refroidissement du ruban permettant de figer la matière thermoplastique et de solidariser les fils entre eux et former le ruban définitif. Selon une caractéristique, le dispositif comprend des moyens supplémentaires de chauffage de manière à garder malléable la matière thermoplastique de la nappe après le passage de celle-ci dans le dispositif d'imprégnation. Selon une autre caractéristique, les moyens de rassemblement du dispositif consistent en un peigne dont les dents permettent un alignement parallèle des fils selon des espaces réguliers. Selon une autre caractéristique, le dispositif d'imprégnation comporte trois cylindres chauffants et tournants qui sont disposés en triangle et entre lesquels défile la nappe, la hauteur de séparation des cylindres étant adaptée pour établir une pression appropriée sur la surface de la nappe. Avantageusement, chaque cylindre comporte une lame pour racler la matière thermoplastique fondue déposée sur le cylindre après passage de la nappe. Selon une autre caractéristique, le dispositif de conformation et de centrage comporte un galet inférieur et un galet supérieur décalés l'un au-dessus de l'autre et tournant en sens opposés, le galet supérieur étant de forme hyperboloïde, la nappe étant concentrée autour de I'axe central de défilement lors de son passage entre les deux galets pour délivrer un ruban présentant une association contiguë des fils les uns contre les autres. Avantageusement, la calandre de refroidissement du dispositif est constituée de deux cylindres tournants de refroidissement qui sont disposés l'un au-dessus de l'autre et sont dépourvus de bords de guidage, la calandre conférant ainsi sa forme définitive au ruban. De préférence, la calandre de refroidissement comporte en aval des cylindres un bain dans lequel est immergé le ruban en défilement. D'autres avantages et caractéristiques vont à présent tre décrits en regard des dessins sur lesquels : -la figure 1 est une vue schématique en élévation du dispositif de fabrication d'un ruban selon l'invention ; -les figures 2 à 5 sont des vues de profil de certaines parties du dispositif de la figure 1, respectivement, d'un dispositif de régulation de tension des fils, du dispositif tournant d'imprégnation, du dispositif de conformation et de centrage et de la calandre de refroidissement. Le dispositif 1 visible à la figure 1 permet la fabrication d'un ruban 10 conforme à l'invention qui présente une épaisseur constante et est constitué d'une multiplicite de fils 11 parallèles et rassemblés de manière contiguë les uns contre les autres. Chaque fil, commercialisé par la société VETROTEX sous la dénomination commerciale TWtNTEX et fabriqué selon le procédé décrit dans le brevet EP 0 599 695, est constitué par des filaments de verre et des filaments d'une matière organique thermoplastique, de type polyoléfine ou polyester, intimement mlés entre eux. Le dispositif de fabrication 1 comprend, sous forme d'une ligne et d'amont en aval, un cantre 20 muni de plusieurs bobines 2 d'enroulement de fil 11, une plaque à oeillets 30, un dispositif de régulation de tension des fils 40, un peigne 50, un dispositif anti-électricité statique 60, un premier four 70, un dispositif d'imprégnation 80, un second four 90, un dispositif de lissage et de centrage 100, une calandre 110, un bac de refroidissement 120 et un banc de tirage à chenilles 130. Le cantre 20 est du type à déroulement. II a pour but de dévider le fil 11 de chaque bobine 2. II se compose d'un châssis muni d'axes rotatifs horizontaux 21 qui supportent chacun une bobine 2. En variante, on peut utiliser un cantre à dévidage, mais celui-ci induit une torsion sur le fil qui n'est pas constante allant de un tour pour 50 cm jusqu'à un tour pour 1 m. Or cette torsion a l'inconvénient de limiter l'épaisseur minimale du ruban fini, en ne pouvant descendre en-dessous de 0,3 mm pour des bobines de fil de 982 tex. En outre, cette torsion favorise l'emmlement des fils en cours de défilement sur la chaîne de fabrication du ruban ce qui provoque des noeuds et/ou des fils 11 non parallèles et non tendus dans le ruban une fois formé, impliquant une chute des propriétés mécaniques du ruban en tant que produit fini. On préférera par conséquent l'utilisation d'un cantre à déroulement, pour notamment réaliser une fine épaisseur de ruban (inférieure à 0,2 mmm). II s'avère cependant nécessaire dans ce cas de prévoir un dispositif de régulation, référencé 40 sur les figures 1 et 2. Ce dispositif 40 permet d'ajuster le niveau de tension global de la nappe de fils. La plaque à oeillets 30, visible aussi à la figure 2, est située dans un plan vertical et parallèle aux axes rotatifs 21 du cantre. Elle permet de regrouper les fils 11, qui traversent chacun un oeillet 31 pour tre guidés vers le dispositif de régulation de tension 40 sous un angle adapté à la tension désirée. Les oeillets 31 sont de manière connue en matériau céramique pour éviter d'endommager les fils lors de leur passage au travers de ceux-ci. Le dispositif de régulation de tension 40 qui est illustré à la figure 2 est associé à la plaque à oeillets 30. II comporte une série de barreaux cylindriques 41 disposés en quinconce les uns aux dessus des autres et, sur et sous lesquels cheminent les fils 11 en provenance de la plaque à oeillets 30 de manière cl dessiner des sinusoïdes identiques dont I'amplitude influe sur la tension des fils. Les barreaux sont réglables en hauteur afin de pouvoir modifier l'amplitude des sinusoïdes qui, par son augmentation, impose une tension supplémentaire aux fils. Les barreaux sont avantageusement en laiton ou en matériau céramique pour limiter les phénomènes d'électricité statique induits par le frottement des fils. A la sortie du dispositif 40 est disposé un peigne 50 dont les dents 51 regroupent et alignent parallèlement les fils 11 selon un espace régulier pour obtenir une nappe 12 à la manière de faisceaux de fils. Entre le peigne 50 et t'entrée du premier four 70 est implanté un dispositif électrique 60 servant à annihiler toute électricité statique dont pourraient tre chargés les fils 11 de façon à éviter le foisonnement desdits fils qui pourrait sinon engendrer leur dégradation dans le four 70. Le premier four 70 comme le second four 90 fonctionnent par convection à air chaud. Ils pourrait tout aussi bien s'agir de fours à infra-rouge. Le chauffage de la nappe 12 par son passage dans le premier four 70 s'effectue à une température telle qu'à sa sortie du four la nappe ait une température suffisante pour atteindre la température de fusion du thermoplastique des fils 11 pour que ce dernier, fondu, se colle et se noie dans les filaments de verre de l'ensemble de la nappe 12. Entre et à l'extérieur des fours 70 et 90 est situé un dispositif tournant d'imprégnation 80 qui aplatit la nappe 12 de façon à chasser I'air contenu entre les fils, à répartir de manière homogène sur la largeur de la nappe le thermoplastique fondu, et à garantir la totale imprégnation des filaments de verre par le thermoplastique. Le dispositif tournant d'imprégnation 80, visible à la figure 3, est constitué de trois cylindres 81 parallèles entre eux et disposés en triangle de façon à présenter deux cylindres inférieurs et un cylindre supérieur. Les cylindres sont chauffants et atteignent une température suffisante pour maintenir le thermoplastique de la nappe dans un état malléable. Les cylindres 81 sont rotatifs, ceux inférieurs tournant dans le sens positif de direction de défilement F de la nappe 12, tandis que celui supérieur tourne dans le sens opposé, les vitesses de rotation étant identiques et correspondent à celle de défilement de la nappe. Le cylindre supérieur est réglable en hauteur pour établir une pression suffisante sur la nappe 12 de façon à assurer l'imprégnation du verre par le thermoplastique. Les cylindres 81 étant en contact avec la nappe présentent rapidement sur leur surface le dépôt d'un film de matière thermoplastique. Avantageusement, lesdits cylindres comportent chacun une lame 82 faisant office de racle par rapport à leur surface et dont le rôle est tout à la fois d'éviter la formation d'enroulements parasites des filaments de verre et d'aider à la répartition homogène du thermoplastique fondu sur la longueur du ruban. Ainsi en cas de surplus d'épaisseur du film sur chaque cylindre, ce surplus permet de compléter l'enrobage des filaments de verre qui seraient éventuellement insuffisamment revtus. Les lames 82 sont réglables en inclinaison de manière à optimiser leur efficacité. En variante, dans un mme but de régulation de la répartition de la matière thermoplastique, au lieu d'utiliser les lames 82, les trois cylindres sont entraînés à une vitesse de rotation légèrement inférieure à celle de défilement de la nappe. Cette solution nécessite non seulement la motorisation des cylindres 82 mais aussi la mise en place d'un mécanisme de contrôle de vitesse. Le second four 90 présente une température de consigne telle que le thermoplastique de la nappe en défilement reste malléable. A noter qu'il serait possible d'imaginer un four unique dans lequel serait toge le dispositif d'imprégnation 80 apte à résister à la température du four. A la sortie du second four est placé un dispositif de conformation et de centrage 100 qui comprend, tel qu'illustré à la figure 4, un galet inférieur cylindrique 101 et un galet supérieur hyperboloïde 102 légèrement décale en amont par rapport à la verticale du galet inférieur, tous deux tournants et chauffants pour maintenir à la température de malléabilite le thermoplastique de la nappe 12. Le dispositif 100 a pour but de transformer la nappe 12 en un ruban 13 d'épaisseur constante constitué par le rapprochement en contigu des fils 11 pour réaliser une continuité transversale dudit ruban. Ainsi, le dispositif 100 concentre la nappe autour de l'axe central de la ligne pour diminuer sa largeur qui avait été augmentée lors de son passage dans le dispositif d'imprégnation 80, et la recentre par rapport à l'axe central de la ligne de fabrication pour guider le ruban convenablement en aval vers la calandre 110. Le rassemblement et le guidage vers le centre est obtenu par la forme hyperboloïde du galet supérieur 102 qui, par son réglage en hauteur, permet par ailleurs d'appliquer une légère pression sur la surface supérieure de la nappe pour la concentrer. La rotation en sens opposé des galets 101 et 102 évite d'une part, I'essorage de la matière thermoplastique, et d'autre part, son accumulation qui pourrait nuire à la régularité de sa répartition et par conséquent, à t'épaisseur du ruban. Une calandre 110, visible à la figure 5, est située en aval du dispositif 100 dans le but de donner au ruban 13 ses caractéristiques dimensionnelles et son aspect définitifs afin de disposer d'un ruban fini 10. La calandre 110 règle l'épaisseur définitive du ruban et le refroidit simultanément pour figer la matière thermoplastique en lui conférant un aspect surfacique lisse. La calandre est constituée de deux cylindres 111 agencés l'un au dessus de l'autre et tournant en sens contraire, entraînés en rotation par le défilement du ruban. Les deux cylindres 111 sont refroidis par une circulation interne d'eau de manière à figer le thermoplastique et solidariser les fils entre eux. L'épaisseur du ruban 10 est contrôlée de façon précise par t'écartement imposé entre les deux cylindres à I'aide de butées réglables 112. Un vérin pneumatique 113 réalise la pression à appliquer sur la surface du ruban pour niveler toutes les variations d'épaisseur qui pourraient survenir. II joue ainsi un rôle de verrouillage du positionnement des butées réglables 112. On souligne que la calandre 110 est dépourvue de bords de guidage qui, dans les dispositifs de calandrage connus, permettent d'imposer une largeur à l'élément à calandrer. En effet, dans l'invention, la largeur est définie par le nombre de fils 11 mis en oeuvre pour la fabrication du ruban. L'absence de bords présente t'avantage de ne pas cisailler les fils. Le refroidissement final du ruban est réalisé au moyen du bac d'eau 120 situé après la calandre 110 et dans lequel est immergé le ruban 10 lors de son défilement. Postérieurement à ce bac est implanté un banc de tirage à chenilles 130 qui constitue de manière connue un moyen d'entraînement des fils et du ruban, exerçant t'effort de traction tout au long de la ligne. II impose la vitesse de dévidage et de défilement de la nappe puis du ruban. Enfin, le dispositif 1 de fabrication peut comprendre en terminaison de ligne un bobinoir 140 destiné à enrouler le ruban pour former une bobine de manière à faciliter son stockage. Le procédé de fabrication du ruban selon l'invention va à présent tre décrit. L'exemple donné ci-après réalise un ruban composite de verre et de polyéthylène, de largeur 90 mm et d'épaisseur 0,2 mm, son taux de vide étant inférieur à 0,2%. La mise en route du procédé s'effectue d'abord en tirant et en amenant manuellement chaque fil 11 des bobines 2 jusqu'au banc de tirage 130 où chaque fil est alors maintenu pincé, I'ensemble des fils passant au travers des divers dispositifs décrits plus haut. II s'agit dans cet exemple d'application de 28 rovings de fil composite comelé verre-polyéthylène de marque TwintexM) dont le titre global 982 Tex comprend 60% de verre en poids. Les fours 70 et 90 ainsi que les éléments chauffants du dispositif 1 sont montés en température pour atteindre les températures : -four 70 : 370 C ; -four 90 : 280 C ; -cylindres tournants du dispositif imprégnation 80 : 290 C ; -galets du dispositif de conformation et de centrage 100 : 270 C. Le banc de tirage 130 est mis en fonctionnement, le dévidage des bobines 2 commence. Les fils 11 passent au travers des oeillets 31, puis à cheval dans le dispositif 40, et sont rassemblés au travers des dents du peigne 50 pour former en sortie la nappe 12 de fils parallèles. La nappe 12 rencontre alors le dispositif 60 qui élimine toute électricité statique. Elle rentre ensuite dans le premier four 70 de façon que la matière thermoplastique atteigne sa température de fusion. En sortie, elle passe entre les cylindres chauffants du dispositif 80 qui permettent de la laminer en chassant I'air, et de répartir uniformément la matière thermoplastique qui enrobe ainsi les filaments de verre. Remarquons que la quantité de matière thermoplastique n'est pas à doser puisque celle-ci est directement intégrée à la matière première du ruban par son comlage avec les filaments de verre. La température de la nappe atteint après le passage dans ce dispositif 80 une température de 190 C. Puis la nappe 12 traverse le second four 90 pour maintenir dans un état malléable la matière thermoplastique afin qu'en sortie, lorsqu'elle défile entre les cylindres 102 du dispositif de conformation et de centrage 100 pour la transformer en un ruban 13, conformé en resserrant les fils les uns contre les autres et en les disposant de manière contiguë. Après conformation, le ruban présente une température de 210 C. Le ruban 13 passe ensuite entre les cylindres 111 de la calandre froide 110 pour lui donner sa forme définitive en figeant la matière thermoplastique et en solidarisant les fils entre eux. On obtient le ruban 10 de l'invention d'épaisseur constante et d'aspect lisse. Le ruban présente une température de 100 C en sortie de calandre. Pour faciliter et accélérer le refroidissement de l'ensemble du ruban 10, celui-ci est immergé dans le bain d'eau 120 et devient en sortie, sa température étant de 30 C, un produit solide et suffisamment souple pour tre enroule au moyen d'un bobinoir 140 sous forme d'une bobine pour des facilités de stockage, de transport et d'utilisation. REVENDICATIONS 1. Procédé de fabrication d'un ruban composite (10) à base de fibres de renforcement et de matière organique thermoplastique, consistant à rassembler et à solidariser entre eux une multiplicité de fils continus (11) caractérisé en ce que : -on entraîne et on rassemble de manière parallèle des fils à base de matière thermoplastique et de fibres de renforcement, sous la forme d'une nappe (12) ; -on fait pénétrer ladite nappe (12) dans une zone où elle est chauffée à une température atteignant au moins celle de fusion de la matière thermoplastique sans atteindre la température de ramolissement des fibres de renforcement ; -on fait passer la nappe (12) dans un dispositif tournant d'imprégnation (80), tout en maintenant sa température à une température de maileabilité de la matière thermoplastique, pour répartir de manière homogène la matière thermoplastique fondue et garantir la totale imprégnation des fibres de renforcement par celle-ci ; -on introduit la nappe (12) dans un dispositif de conformation et de centrage (100), tout en maintenant sa température à une température de malléabilité de la matière thermoplastique, de manière à obtenir un ruban (13) constitué par le rapprochement en contigu des fils (11) formant une continuité transversale ; -on refroidit le ruban (13) pour solidariser les fils entre eux en figeant la matière thermoplastique et on fixe ses caractéristiques dimensionnelles et son aspect pour délivrer ledit ruban composite (10). 2. Procédé selon la revendication 1, caractérisé en ce que les fils (11) qu'on rassemble consistent en des filaments continus de verre et de matière thermoplastique cl-mles entre eux. 3. Procédé selon la revendication 1 ou 2, caractérisé en ce qu'il consiste à dévider des bobines d'un fil continu de filaments de renforcement et de matière thermoplastique, et lors du rassemblement des fils sous forme de nappe, à réguler la tension des fils. 4. Procédé selon l'une quelconque des revendications précédentes, caractérisé en ce que les fils (11) sont débarrassés de toute électricité statique avant le passage de la nappe (12) dans la zone de chauffage. 5. Procédé selon la revendication 1, caractérisé en ce qu'on introduit la nappe (12) dans une zone de chauffage supplémentaire après son passage dans le dispositif tournant d'imprégnation (80). 6. Procédé selon la revendication 1, caractérisé en qu'en fin de ligne de fabrication, le ruban (10) est enroulé sous forme de bobine pour son stockage. 7. Dispositif de mise en oeuvre du procédé selon l'une quelconque des revendications 1 à 6, caractérisé en ce qu'il comprend : -des moyens (130) pour entrainer et des moyens (50) pour rassembler sous forme de nappe (12) les fils continus (11) constitués de filaments de renforcement et de matiere thermoplastique ; -des moyens (70) pour chauffer ladite nappe (12) à une température atteignant au moins celle de fusion de la matière thermoplastique mais pas celle de ramolissement des filaments de renforcement ; -un dispositif tournant d'imprégnation (80) de la nappe chauffée de manière à répartir de manière homogène la matière thermoplastique fondue et à garantir la totale imprégnation des filaments de renforcement par celle-ci ; -un dispositif de conformation et de centrage (100) de la nappe (12) de manière à la transformer en un ruban (13) ; -une calandre de refroidissement (110) du ruban (13) permettant de figer la matière thermoplastique et de solidariser les fils (11) entre eux et former le ruban définitif (10). 8. Dispositif selon la revendication 7, caractérisé en ce qu'il comprend des moyens supplémentaires de chauffage (90) de manière à garder malléable la matière thermoplastique de la nappe (12) après le passage de celle-ci dans le dispositif d'imprégnation (80). 9. Dispositif selon les revendications 7 et 8, caractérisé en ce que les deux moyens de chauffage (70,90) sont des fours. 10. Dispositif selon la revendication 7, caractérisé en ce que les moyens de rassemblement (50) consistent en un peigne dont les dents (51) permettent un alignement parallèle des fils (11) selon des espaces réguliers. 11. Dispositif selon la revendication 7, caractérisé en ce que le dispositif d'imprégnation (80) comporte trois cylindres (81) chauffants et tournants qui sont disposés en triangle et entre lesquels défile la nappe (12), la hauteur de séparation des cylindres étant adaptée pour établir une pression appropriée sur la surface de la nappe. 12. Dispositif selon la revendication 11, caractérisé en ce que chaque cylindre (81) comporte une lame (82) pour racler la matière thermoplastique fondue déposée sur le cylindre après passage de la nappe. 13. Dispositif selon la revendication 7, caractérisé en ce que le dispositif de conformation et de centrage (100) comporte un galet inférieur (101) et un galet supérieur (102) décalés l'un au-dessus de I'autre et tournant en sens opposés, le galet supérieur étant de forme hyperboloïde, la nappe (12) étant concentrée autour de I'axe central de défilement lors de son passage entre les deux galets pour délivrer un ruban (13) présentant une association contiguë des fils les uns contre les autres. 14. Dispositif selon la revendication 7, caractérisé en ce que la calandre de refroidissement (110) est constituée de deux cylindres tournants de refroidissement qui sont disposés l'un au-dessus de l'autre et entre lesquels défile le ruban (13), et qui sont dépourvus de bords de guidage, la calandre conférant sa forme définitive au ruban (10). 15. Dispositif selon la revendication 14, caractérisé en ce que la calandre de refroidissement (110) comporte en aval des cylindres un bain (120) dans lequel est immergé le ruban (10) en défilement. 16. Dispositif selon la revendication 7, caractérisé en ce que des moyens de régulation de tension (40) des fils (11) sont prévus en amont des moyens de rassemblement (50). 17. Dispositif selon la revendication 7, caractérisé en ce qu'un dispositif anti-statique est prévu en amont des moyens de chauffage (70). 18. Dispositif selon la revendication 7, caractérisé en ce qu'il comporte en fin de ligne de fabrication et en aval des moyens d'entraînement (130) un bobinoir (140) permettant d'enrouler le ruban (10) sous forme de bobine. 19. Ruban obtenu selon le procédé de la revendication 1, caractérisé en ce qu'il constitue un produit solide et souple, d'aspect surfacique lisse, présentant une épaisseur inférieure à 0, 2 mm et comprenant un taux de vide inférieur à 0, 2%.